Procédé de préparation d’un matériau de cathode, caractérisé en ce que le procédé de préparation comprend les étapes suivantes : mélange d’un matériau de cathode à haute teneur en nickel devant être traité avec de l’hexafluoronickelate de potassium et mise en œuvre d’un traitement thermique sur le mélange obtenu sous atmosphère d’oxygène pour obtenir le matériau de cathode. Procédé de préparation du matériau de cathode selon la revendication 1, caractérisé en ce que la quantité ajoutée d’hexafluoronickelate de potassium est de 0,1 à 10 %, de préférence de 5 à 10 %, par rapport au poids du matériau de cathode à haute teneur en nickel devant être traité. Procédé de préparation du matériau de cathode selon la revendication 1 ou 2, caractérisé en ce que le traitement thermique est mis en œuvre à une température de 200 à 500 °C, de préférence de 200 à 300 °C ; de préférence, le traitement thermique durant pendant un temps de 1 à 10 heures, de préférence de 1 à 3 heures. Procédé de préparation du matériau de cathode selon l’une quelconque des revendications 1 à 3, caractérisé en ce qu’un procédé de préparation du matériau de cathode à haute teneur en nickel devant être traité comprend : le mélange d’un précurseur de cathode à haute teneur en nickel avec une source de lithium et le frittage du mélange obtenu sous atmosphère d’oxygène pour obtenir le matériau de cathode devant être traité ; de préférence, la formule chimique générale du précurseur de cathode à haute teneur en nickel étant Ni x Co y M 1-x-y (OH) 2 , x ＞ 0,6, y ≥ 0, et M comprend Mn et/ou Al. Procédé de préparation du matériau de cathode selon la revendication 4, caractérisé en ce que, dans la formule chimique générale Ni x Co y M 1-x-y (OH) 2 du précurseur de cathode à haute teneur en nickel, x ＞ 0,9. Procédé de préparation du matériau de cathode selon la revendication 4 ou 5, caractérisé en ce que la source de lithium comprend de l’hydroxyde de lithium. Procédé de préparation du matériau de cathode selon l’une quelconque des revendications 4 à 6, caractérisé en ce que le frittage est mis en œuvre à une température de 750 à 800 °C ; de préférence, le frittage dure pendant un temps de 8 à 20 heures, de préférence de 8 à 12 heures ; de préférence, la substance soumise au traitement thermique est successivement lavée et séchée. Procédé de préparation du matériau de cathode selon l’une quelconque des revendications 1 à 7, caractérisé en ce que le procédé de préparation comprend les étapes suivantes : (1) mélange d’un précurseur de cathode avec de l’hydroxyde de lithium, puis frittage du mélange obtenu pendant 8 à 12 heures à une température de frittage de 750 à 800 °C, sous atmosphère d’oxygène pour obtenir un matériau de cathode devant être modifié ; (2) mélange du matériau de cathode devant être modifié obtenu dans l’étape (1) avec de l’hexafluoronickelate de potassium, la quantité ajoutée d’hexafluoronickelate de potassium étant de 5 à 10 % par rapport au poids du matériau de cathode devant être modifié, mise en œuvre d’un traitement thermique pendant 1 à 3 heures à la température de 200 à 300 °C sous atmosphère d’oxygène, lavage et séchage pour obtenir le matériau de cathode ; la formule chimique générale du précurseur de cathode étant Ni x Co y M 1-x-y (OH) 2 , x ＞ 0,9, y ≥ 0, et M comprend Mn et/ou Al. Matériau de cathode, caractérisé en ce que le matériau de cathode est préparé par le procédé de préparation du matériau de cathode selon l’une quelconque des revendications 1 à 8 ; la couche superficielle du matériau de cathode étant dopée au fluor et au nickel. Batterie lithium-ion, caractérisée en ce que la batterie lithium-ion comprend le matériau de cathode selon la revendication 9.